【誤訳訂正書】
【提出日】平成26年12月10日(2014.12.10)
【誤訳訂正１】
【訂正対象書類名】明細書
【訂正対象項目名】００１３
【訂正方法】変更
【訂正の内容】
【００１３】
溶融物を有するか、280℃未満の温度で軟化するポリマー樹脂は、開示される実施形態で用いるのに適する。一つの実施形態として、300℃以下、好ましくは280℃以下の熱曝露で延伸可能なグラファイトを延伸させるために、本明細書で開示される方法で用いられるポリマー樹脂は充分に流動性であるか、又は充分に変形可能である。ポリマー樹脂の伸長粘度は、延伸可能なグラファイトの延伸を可能とするためには充分に低く、そしてポリマー樹脂と延伸可能なグラファイトとの混合物の延伸後に熱反応性材料の構造的な完全性を維持するためには充分に高い。別の実施形態として、103〜108dyne/cm2の貯蔵弾性率を有し、そして、200℃で約0.1〜約10のTanデルタを有するポリマー樹脂が用いられる。別の実施形態としては、103〜106dyne/cm2の貯蔵弾性率を有するポリマー樹脂が用いられる。さらに、別の実施形態としては、103〜104dyne/cm2の貯蔵弾性率を有するポリマー樹脂が用いられる。幾つかの実施形態で用いるのに適したポリマー樹脂は、約300℃で、グラファイトを延伸させることに適した係数及び伸張を有する。幾つかの実施形態では、ポリマー樹脂はエラストマーである。幾つかの実施形態で用いることに適した他のポリマー樹脂は、例えば架橋性ポリウレタンのような架橋性物質であり、例えば、Mor-meltR7001E(Rohm & Haas製)が挙げられる。他の実施形態として、適切なポリマー樹脂は、50℃〜25O℃の溶融温度を有する熱可塑性物質であり、例えば、Desmomelt VP KA 8702(Bayer material Science LLC製)が挙げられる。本明細書で述べられる実施形態で用いるために適したポリマー樹脂は、特に限定されないが、ポリエステル、熱可塑性ポリウレタン、架橋性ポリウレタン及びそれらについての組み合わせを含むポリマーを含む。他のポリマー樹脂は、ポリエステル、ポリアミド、アクリル、ビニルポリマー、及びポリオレフィンから選ばれる一つ以上のポリマーを含んでよい。他のポリマー樹脂はシリコーン又はエポキシを含んでよい。難燃材料が、選択的にポリマー樹脂に導入されてよい。
【誤訳訂正２】
【訂正対象書類名】明細書
【訂正対象項目名】００９８
【訂正方法】変更
【訂正の内容】
【００９８】
本発明の特定の実施形態は本明細書で図示されて述べられたが、本発明はそのような図及び記述に限定されるべきではない。変更例及び変形例は、次の熱反応性材料の範囲内で本発明の一部分として組み込まれて具体化されてもよいことは明白である。
本発明の実施態様の一部を以下の項目［１］−［４７］に記載する。
[１]
可燃性、溶融性の材料の残炎を20秒未満まで減らすための方法であって、
a)可燃性、溶融性の該材料を含み、そして内側及び外側の面を含む外側のテキスタイルを提供する工程、
b)ポリマー樹脂と延伸可能なグラファイトとの混合物を含む熱反応性材料を提供する工程、及び、
c)該熱反応性材料を形成するために該外側のテキスタイルの該内側の表面に、該ポリマー樹脂と該延伸可能なグラファイトとの該混合物を適用する工程を含み、
該延伸可能なグラファイトが、280℃まで加熱した場合に少なくとも900μｍの延伸を有し、該外側のテキスタイルの該外側の面が火炎に曝露される、
方法。
[２]
前記ポリマー樹脂が熱可塑性ポリマーを含む、項目１に記載の方法。
[３]
前記ポリマー樹脂が架橋性ポリウレタンを含む、項目１に記載の方法。
[４]
前記ポリマー樹脂と前記延伸可能なグラファイトとの前記混合物が前記外側のテキスタイルの前記内側の表面に不連続的に適用される、項目１に記載の方法。
[５]
前記ポリマー樹脂と前記延伸可能なグラファイトとの前記混合物が前記外側のテキスタイルの前記内側の表面に、別個独立であって不連続的であるドットとして適用される、項目１に記載の方法。
[６]
可燃性、溶融性の前記材料がナイロン又はポリエステルを含む、項目１に記載の方法。
[７]
前記外側のテキスタイルが33.9ｇ/m２〜339ｇ/m２（1oz/yd2〜10oz/yd2）の質量を有する、項目１に記載の方法。
[８]
溶融性の材料を含む外側のテキスタイルを有するテキスタイルコンポジット材料の壊れて開く時間を実質的に増加させる方法であって、
a)溶融性の該材料を含み、そして内側及び外側の表面を含む外側のテキスタイルを提供する工程、
b)熱的に安定である対流バリアを提供する工程、及び、
c)ポリマー樹脂と延伸可能なグラファイトとの混合物を適用することによって、該熱的に安定である対流バリアと該外側のテキスタイルの該内側の表面との間に熱反応性材料を提供する工程を含み、
該延伸可能なグラファイトが、280℃まで加熱した場合に少なくとも900μｍの延伸を有し、該テキスタイルコンポジット材料が、熱反応性材料を有さない該外側のテキスタイル よりも少なくとも20秒より長い壊れて開く時間を有する、
方法。
[９]
前記熱的に安定である対流バリアがポリテトラフルオロエチレンを含む、項目８に記載の方法。
[１０]
前記ポリマー樹脂と前記延伸可能なグラファイトとの前記混合物が、80％未満の領域を覆う別個独立のドットとして適用される、項目８に記載の方法。
[１１]
前記ポリマー樹脂と前記延伸可能なグラファイトとの前記混合物が、前記外側のテキスタイル及び前記熱的に安定である対流バリアを同時に結合する、項目８に記載の方法。
[１２]
前記熱反応性材料が50質量％未満の延伸可能なグラファイトを含む、項目８に記載の方法。
[１３]
前記テキスタイルコンポジット材料の前記壊れて開く時間が30秒超である、項目８に記載の方法。
[１４]
前記テキスタイルコンポジット材料の前記残炎が10秒未満である、項目８に記載の方法。
[１５]
４秒のPyroman曝露で衣類の燃焼の割合を少なくとも10%まで減らす方法であって、
a)溶融性の材料を含む外側のテキスタイル、
熱的に安定である対流層、及び、
該外側のテキスタイルと該熱的に安定である対流バリアとの間の熱反応性材料、
を含むテキスタイルコンポジット材料を提供する工程、
b)衣類を構成する工程、及び
c)該衣類について4秒のPyroman曝露試験を実施する工程
を含み、
該熱反応性材料がポリウレタンと延伸可能なグラファイトとの混合物を含み、
該外側のテキスタイルの外側の表面が火炎に向かって配向され、
該外側のテキスタイルと該熱的に安定である対流バリアとの間に熱反応性材料を有さない衣類と比較して、体の火傷の割合が少なくとも10パーセントポイントまで減る、
方法。
[１６]
火炎耐性のテキスタイルコンポジット材料を含む物品であって、
a)溶融性の材料を含む外側のテキスタイル、
b)280℃まで加熱した場合に少なくとも900μｍの延伸をする、ポリマー樹脂と延伸可能なグラファイトとを含む熱反応性材料、
c)該熱反応性材料に近接する熱的に安定である対流バリアを
含み、
該熱反応性材料が該溶融性テキスタイルの一つの表面に適用され、
該物品が、該外側のテキスタイルと該熱的に安定である対流バリアとの間に熱反応性材料を有さない実質的に同一の物品よりも少なくとも30秒長い、壊れて開く時間を有する、
物品。
[１７]
前記溶融性テキスタイルが可燃性である、項目１６に記載の物品。
[１８]
火炎耐性テキスタイルコンポジット材料が10秒未満の残炎を有する、項目１６に記載の物品。
[１９]
前記熱的に安定である対流バリアが前記熱反応性材料によって前記溶融性テキスタイルに結合され、前記熱反応性材料が表面領域の80％未満を覆う、項目１６に記載の物品。
[２０]
前記熱的に安定である対流バリアがポリテトラフルオロエチレンを含む、項目１６に記載の物品。
[２１]
前記ポリマー樹脂がポリウレタンを含む、項目１６に記載の物品。
[２２]
前記溶融性テキスタイルがナイロン又はポリエステルを含む、項目１６に記載の物品。
[２３]
前記火炎耐性テキスタイルコンポジット材料がMVTR>1000を有する、項目１６に記載の物品。
[２４]
前記熱反応性材料に対向する面の前記対流バリアに近接して配置される熱的に安定であるテキスタイルバッカーを更に含む、項目１６に記載の物品。
[２５]
前記熱的に安定であるテキスタイルバッカーが、アラミド、火炎耐性コットン、FRレーヨン、モダクリルブレンド、若しくはブレンド又はそれらの組み合わせを含む、項目２４に記載の物品。
[２６]
項目１６に記載の火炎耐性テキスタイルコンポジット材料から成る、衣類、テント、グローブ又はフットウェアの物品。
[２７]
前記火炎耐性テキスタイルコンポジット材料が、水平型火炎の試験中に溶融の液垂れ（ドリップ）を示さない、項目１６に記載の物品。
[２８]
火炎耐性のテキスタイルコンポジット材料の物品であって、
a)可燃性、溶融性テキスタイルを含む外側のテキスタイル及び、
b)280℃まで加熱した場合に少なくとも900μｍの延伸をする、ポリマー樹脂とグラファイトとを含む熱反応性材料
を含み、
該熱反応性材料が、可燃性、溶融性の該テキスタイルの一つの表面に配置され、
該物品が20秒未満の残炎を有する、
物品。
[２９]
前記ポリマー樹脂と前記延伸されたグラファイトとの混合物が、延伸されたグラファイトを含む複数のテンドリル（巻きひげ）を形成するために延伸し、該テンドリル（巻きひげ）少なくとも5対１のアスペクト比を有する、項目２８に記載の物品。
[３０]
可燃性、溶融性材料を含む外側のテキスタイル、
可燃性、溶融性の該材料に結合する熱的に安定である対流バリア、及び
可燃性、溶融性の該材料と該熱的に安定である対流バリアとの間の、ポリマー樹脂及び延伸可能なグラファイトのブレンドを含む熱反応性材料を含み、該熱反応性材料が、表面の80%未満を覆うために該熱的に安定である対流バリア上にドットの形態で不連続に適用され、熱曝露後の該テキスタイルコンポジット材料の厚みが、熱曝露前の該テキスタイルコンポジット材料の厚みよりも少なくとも1mm大きい、
テキスタイルコンポジット材料。
[３１]
熱又は火炎に曝露する場合に、可燃性、溶融性の前記材料が前記熱反応性材料によって吸収され、前記テキスタイルコンポジット材料が溶融の液垂れ（ドリップ）の挙動を実質的に示さない、項目３０に記載のテキスタイルコンポジット材料。
[３２]
熱又は火炎に曝露した後の前記熱反応性材料及び可燃性、溶融性の前記テキスタイルが、屈曲又は屈伸で構造的な完全性を有する延伸されたコンポジット材料を形成する、項目３０に記載のテキスタイルコンポジット材料。
[３３]
前記熱反応性材料の不連続的な層が70%未満の表面被覆率を有する、項目３０に記載のテキスタイルコンポジット材料。
[３４]
前記熱的に安定である対流バリアが、少なくとも120秒間水平型の火炎に前記テキスタイルコンポジット材料の可燃性、溶融性の前記材料を曝露した後壊れて開かない、項目３０に記載のテキスタイルコンポジット材料。
[３５]
可燃性、溶融性の前記材料が着用者の体から離れて向けられる衣類の外側のテキスタイル層である、該衣類として形成される、項目３０に記載のテキスタイルコンポジット材料。
[３６]
前記熱的に安定である対流バリアが延伸されたポリテトラフルオロエチレン(PTFE)を含む、項目３０に記載のテキスタイルコンポジット材料。
[３７]
溶融性材料及び溶融吸収性コンポジット材料を含む、溶融の液垂れ（ドリップ）を有さない積層体を作製するための方法であって、
a)溶融性の外側のテキスタイルを提供する工程、 
b)熱的に安定である基材提供する工程、 
c)ポリマー樹脂と延伸可能なグラファイトとの混合物を含む熱反応性材料を提供する工程、
d)80%未満の表面被覆率で該熱的に安定である基材に印刷されたパターンで該ポリマー樹脂と該延伸可能なグラファイトとの該混合物を適用することによって、該溶融性の外側のテキスタイルと該熱的に安定である基材との間に該熱反応性材料の不連続層を形成する工程、及び
e)該溶融性の外側のテキスタイル及び該熱的に安定である基材を同時に結合する工程によって作製するための方法であり、
該溶融性の外側のテキスタイルを火炎に曝露する場合、該熱反応性材料が延伸して該溶融性の外側のテキスタイルの溶融物を吸収し、該溶融性の外側のテキスタイル及び該延伸された熱反応性材料のコンポジット材料を形成する、
方法。
[３８]
前記熱的に安定である基材が熱的に安定であるテキスタイルバッカーである、項目３７に記載の方法。
[３９]
前記熱的に安定である基材が対流バリアである、項目３７に記載の方法。
[４０]
前記熱反応性材料が別個独立のドットとして適用される、項目３７に記載の方法。
[４１]
積層体を含む衣類を形成する工程であって、該衣類の外側のテキスタイル層が着用者の体から離れて向けられる前記溶融性の外側のテキスタイルである、工程を更に含む、項目３７に記載の方法。
[４２]
可燃性、溶融性の材料を含む外側のテキスタイル、
可燃性、溶融性の該材料に結合する熱的に安定であるテキスタイルバッカー、及び
該熱的に安定であるテキスタイルバッカーに適用される80%未満の表面被覆率を有する、格子形態の不連続的な層を含むテキスタイルコンポジット材料であって、該不連続的な層がポリマー樹脂及び延伸可能なグラファイトのブレンドを含む熱反応性材料を含み、
熱又は火炎に曝露する場合、可燃性、溶融性の該材料が該熱反応性材料によって吸収され、該テキスタイルコンポジット材料が、溶融の液垂れ（ドリップ）の挙動を実質的に示さない、
テキスタイルコンポジット材料。
[４３]
前記熱的に安定であるテキスタイルが火炎耐性コットンを含む、項目４２に記載のテキスタイルコンポジット材料。
[４４]
可燃性、溶融性の材料の残炎を20秒未満まで減らすための方法であって、
a)可燃性、溶融性の材料を含み、そして内側及び外側の面を含む外側のテキスタイルを提供する工程、
b)ポリマー樹脂と延伸可能なグラファイトとの混合物を含む熱反応性材料を提供する工程、
c)内部の熱的に安定であるテキスタイルバッカーを提供する工程、及び、
d)テキスタイルコンポジット材料を形成するために、該外側のテキスタイルの該内側の表面と該内部の熱的に安定であるテキスタイルバッカーとの間に該ポリマーと該延伸可能なグラファイトとの該混合物を不連続的に適用する工程、
を含み、
該外側のテキスタイルの該外側の面が火炎に曝露される、
方法。
[４５]
前記テキスタイルコンポジット材料にホールを形成するためには充分に前記火炎に曝露する場合、前記テキスタイルコンポジット材料における観察可能な火炎が、前記火炎から前記テキスタイルコンポジット材料を取り除いた後、20秒未満で消える、項目４４に記載の方法。
[４６]
前記テキスタイルコンポジット材料にホールを形成するためには充分に前記火炎に曝露する場合、溶融の液垂れ（ドリップ）挙動が観察されない、項目４４に記載の方法。
[４７]
前記テキスタイルコンポジット材料にホールを形成するためには充分に前記火炎に曝露する場合、前記火炎から前記テキスタイルコンポジット材料を取り除いた後、火炎が前記テキスタイルコンポジット材料で観察されない、項目４４に記載の方法。
【誤訳訂正３】
【訂正対象書類名】特許請求の範囲
【訂正対象項目名】全文
【訂正方法】変更
【訂正の内容】
【特許請求の範囲】
【請求項１】
可燃性、溶融性の材料の残炎時間を20秒未満まで減らすための方法であって、
a)可燃性、溶融性の該材料を含み、そして内側及び外側の表面を含む可燃性、溶融性の外側のテキスタイルを提供する工程、
b) １０３〜１０８ｄｙｎｅ／ｃｍ２の貯蔵弾性率を有し、そして、２００℃で０．１〜１０のＴａｎデルタを有するポリマー樹脂と延伸可能なグラファイトとの混合物を含む熱反応性材料を提供する工程、及び、
c)該可燃性、溶融性の外側のテキスタイルの該内側の表面に、該ポリマー樹脂と該延伸可能なグラファイトとの該混合物を不連続的に適用する工程を含み、
該延伸可能なグラファイトが、280℃まで加熱した場合に少なくとも900μｍ延伸し、該外側のテキスタイルの該外側の表面が火炎に曝露される、
方法。
【請求項２】
前記ポリマー樹脂が熱可塑性ポリマーを含む、請求項１に記載の方法。
【請求項３】
前記ポリマー樹脂が架橋性ポリウレタンを含む、請求項１に記載の方法。
【請求項４】
前記ポリマー樹脂と前記延伸可能なグラファイトとの前記混合物が前記外側のテキスタイルの前記内側の表面に不連続的に適用される、請求項１に記載の方法。
【請求項５】
前記ポリマー樹脂と前記延伸可能なグラファイトとの前記混合物が前記外側のテキスタイルの前記内側の表面に、別個独立であって不連続的であるドットとして適用される、請求項１に記載の方法。
【請求項６】
可燃性、溶融性の前記材料がナイロン又はポリエステルを含む、請求項１に記載の方法。
【請求項７】
前記外側のテキスタイルが33.9ｇ/m２〜339ｇ/m２（1oz/yd2〜10oz/yd2）の質量を有する、請求項１に記載の方法。
【請求項８】
溶融性の材料を含む外側のテキスタイルを有するテキスタイルコンポジット材料の壊れて開く時間を実質的に増加させる方法であって、
a)内側及び外側の表面を有する溶融性の外側のテキスタイル；
ポリテトラフルオロエチレンまたは延伸ポリテトラフルオロエチレンを含む熱的に安定である対流バリア；および
該熱的に安定である対流バリアと該テキスタイルの該内側の表面との間に不連続的に配置された、１０３〜１０８ｄｙｎｅ／ｃｍ２の貯蔵弾性率を有し、そして、２００℃で０．１〜１０のＴａｎデルタを有するポリマー樹脂と延伸可能なグラファイトとの混合物を含む熱反応性材料、
を含むテキスタイルコンポジットを提供する工程、及び、
b)前記溶融性の外側のテキスタイルの前記外側の表面を、前記熱的に安定である対流バリアがそこに亀裂またはホールが形成するために十分な時間（前記テキスタイルの壊れて開く時間）、火炎に晒す工程、
を含み、
該延伸可能なグラファイトが、280℃まで加熱した場合に少なくとも900μｍ延伸し、該テキスタイルコンポジット材料の壊れて開く時間は、該熱反応性材料を有さない以外は実質的に同じ材料でできたテキスタイルコンポジット材料の壊れて開く時間よりも少なくとも20秒より長い、
方法。
【請求項９】
前記熱的に安定である対流バリアがポリテトラフルオロエチレンを含む、請求項８に記載の方法。
【請求項１０】
前記ポリマー樹脂と前記延伸可能なグラファイトとの前記混合物が、80％未満の領域を覆う別個独立のドットとして適用される、請求項８に記載の方法。
【請求項１１】
前記ポリマー樹脂と前記延伸可能なグラファイトとの前記混合物が、前記外側のテキスタイル及び前記熱的に安定である対流バリアを同時に結合する、請求項８に記載の方法。
【請求項１２】
前記熱反応性材料が50質量％未満の延伸可能なグラファイトを含む、請求項８に記載の方法。
【請求項１３】
前記テキスタイルコンポジット材料の前記壊れて開く時間が30秒超である、請求項８に記載の方法。
【請求項１４】
前記テキスタイルコンポジット材料の前記残炎時間が10秒未満である、請求項８に記載の方法。
【請求項１５】
４秒のPyroman曝露で衣類の燃焼の割合を少なくとも10%まで減らす方法であって、
a)溶融性の材料を含む溶融性の外側のテキスタイル、
ポリテトラフルオロエチレンまたは延伸ポリテトラフルオロエチレンを含む熱的に安定である対流バリア、及び、
該溶融性の外側のテキスタイルと該熱的に安定である対流バリアとの間に不連続的に配置された、熱反応性材料、
を含むテキスタイルコンポジット材料を提供する工程、
b) 衣類の外側の表面が前記外側のテキスタイルを含み、該外側のテキスタイルの外側の表面が火炎に晒されるように、前記衣類を構成する工程、及び
c)該衣類について4秒のPyroman曝露を実施する工程
を含み、
該熱反応性材料が１０３〜１０８ｄｙｎｅ／ｃｍ２の貯蔵弾性率を有し、そして、２００℃で０．１〜１０のＴａｎデルタを有するポリウレタンと延伸可能なグラファイトとの混合物を含み、前記延伸可能なグラファイトが、約280℃まで加熱した場合に少なくとも900μｍ延伸し、
該溶融性の外側のテキスタイルと該熱的に安定である対流バリアとの間に該熱反応性材料を有さない衣類と比較して、4秒のPyroman曝露において、体の火傷の割合が少なくとも10パーセントポイントまで減る、
方法。
【請求項１６】
火炎耐性テキスタイルコンポジット材料を含む物品であって、該火炎耐性テキスタイルコンポジット材料が、
a)内側および外側の表面を有し、溶融性の材料を含む外側のテキスタイル、
b)280℃まで加熱した場合に少なくとも900μｍ延伸する延伸可能なグラファイトと１０３〜１０８ｄｙｎｅ／ｃｍ２の貯蔵弾性率を有し、そして、２００℃で０．１〜１０のＴａｎデルタを有するポリマー樹脂とを含み、該溶融性のテキスタイルの内側の表面に不連続的に適用される、熱反応性材料、
c) ポリテトラフルオロエチレンまたは延伸ポリテトラフルオロエチレンを含み、該熱反応性材料に近接する熱的に安定である対流バリアを
含み、
該物品が、該溶融性の外側のテキスタイルと該熱的に安定である対流バリアとの間に配置された熱反応性材料を有さない実質的に同一の物品よりも少なくとも30秒長い、壊れて開く時間を有し、
該溶融性の外側のテキスタイルの外側の表面が火炎に曝露される、
物品。
【請求項１７】
前記溶融性テキスタイルが可燃性である、請求項１６に記載の物品。
【請求項１８】
前記テキスタイルコンポジット材料が10秒未満の残炎時間を有する、請求項１６に記載の物品。
【請求項１９】
前記熱的に安定である対流バリアが前記熱反応性材料によって前記溶融性テキスタイルに結合され、前記熱反応性材料が表面領域の80％未満を覆う、請求項１６に記載の物品。
【請求項２０】
前記熱的に安定である対流バリアがポリテトラフルオロエチレンを含む、請求項１６に記載の物品。
【請求項２１】
前記ポリマー樹脂がポリウレタンを含む、請求項１６に記載の物品。
【請求項２２】
前記溶融性テキスタイルがナイロン又はポリエステルを含む、請求項１６に記載の物品。
【請求項２３】
前記テキスタイルコンポジット材料がMVTR>1000g/m2/24hourを有する、請求項１６に記載の物品。
【請求項２４】
前記熱反応性材料に対向する面の前記対流バリアに近接して配置される熱的に安定であるテキスタイルバッカーを更に含む、請求項１６に記載の物品。
【請求項２５】
前記熱的に安定であるテキスタイルバッカーが、アラミド、火炎耐性コットン、FRレーヨン、モダクリルブレンド、若しくはブレンド又はそれらの組み合わせを含む、請求項２４に記載の物品。
【請求項２６】
請求項１６に記載のテキスタイルコンポジット材料から成る、衣類、テント、グローブ又はフットウェアの物品。
【請求項２７】
前記テキスタイルコンポジット材料が、水平型火炎の試験中に溶融の液垂れ（ドリップ）を示さない、請求項１６に記載の物品。
【請求項２８】
火炎耐性テキスタイルコンポジット材料の物品であって、該物品が、
可燃性、溶融性材料を含み、内側および外側の表面を有する、外側のテキスタイル、
ポリテトラフルオロエチレンまたは延伸ポリテトラフルオロエチレンを含む、熱的に安定である対流バリア、及び
該外側のテキスタイルと該熱的に安定である対流バリアとの間の、不連続的なドット、格子またはラインのパターンの、30％から80%の間の表面被覆率の、熱反応性材料、を含み、
該熱反応性材料は、280℃まで加熱した場合に少なくとも900μｍ延伸する延伸可能なグラファイトと１０３〜１０８ｄｙｎｅ／ｃｍ２の貯蔵弾性率を有し、そして、２００℃で０．１〜１０のＴａｎデルタを有する架橋ポリマーとでできた、ポリマー樹脂と延伸可能なグラファイトとの混合物を含み、
該コンポジット材料の物品が20秒未満の残炎時間を示し、
該外側テキスタイルの該外側の表面が火炎に曝露される、
物品。
【請求項２９】
前記ポリマー樹脂と前記延伸されたグラファイトとの混合物が、延伸されたグラファイトを含む複数のテンドリル（巻きひげ）を形成するために延伸し、該テンドリル（巻きひげ）少なくとも5対１のアスペクト比を有する、請求項２８に記載の物品。
【請求項３０】
可燃性、溶融性の外側のテキスタイル、
ポリテトラフルオロエチレンまたは延伸ポリテトラフルオロエチレンを含む、熱的に安定である対流バリア、及び
該外側のテキスタイルと該熱的に安定である対流バリアとの間の、ドット、格子またはラインのパターンの、30％から80%の間の表面被覆率の、熱反応性材料を含むテキスタイルコンポジット材料であって、
該熱反応性材料が、280℃まで加熱した場合に少なくとも900μｍ延伸する延伸可能なグラファイトと１０３〜１０８ｄｙｎｅ／ｃｍ２の貯蔵弾性率を有し、そして、２００℃で０．１〜１０のＴａｎデルタを有する架橋ポリマーとでできた、ポリマー樹脂及び延伸可能なグラファイトの混合物を含み、
前記テキスタイルコンポジット材料は、防水性であって、1000g/m2/24時間超の水蒸気透過率を有し、
熱曝露後の該テキスタイルコンポジット材料の厚みが、熱曝露前の該テキスタイルコンポジット材料の厚みよりも少なくとも1mm大きい、
テキスタイルコンポジット材料。
【請求項３１】
熱又は火炎に曝露する場合に、可燃性、溶融性の前記外側のテキスタイルが前記熱反応性材料によって吸収され、前記テキスタイルコンポジット材料が溶融の液垂れ（ドリップ）の挙動を実質的に示さない、請求項３０に記載のテキスタイルコンポジット材料。
【請求項３２】
熱又は火炎に曝露した後の前記熱反応性材料及び可燃性、溶融性の前記テキスタイルが、屈曲又は屈伸で構造的な完全性を有する延伸されたコンポジット材料を形成する、請求項３０に記載のテキスタイルコンポジット材料。
【請求項３３】
前記熱反応性材料の不連続的な層が70%未満の表面被覆率を有する、請求項３０に記載のテキスタイルコンポジット材料。
【請求項３４】
前記熱的に安定である対流バリアが、少なくとも120秒間水平型の火炎に前記テキスタイルコンポジット材料の可燃性、溶融性の前記テキスタイルを曝露した後壊れて開かない、請求項３０に記載のテキスタイルコンポジット材料。
【請求項３５】
可燃性、溶融性の前記テキスタイルが着用者の体から離れて向けられる衣類の外側のテキスタイル層である、該衣類として形成される、請求項３０に記載のテキスタイルコンポジット材料。
【請求項３６】
前記熱的に安定である対流バリアが延伸されたポリテトラフルオロエチレン(PTFE)を含む、請求項３０に記載のテキスタイルコンポジット材料。
【請求項３７】
溶融性材料及び溶融物を吸収するコンポジット材料を含む、溶融の液垂れ（ドリップ）を有さない積層体を作製するための方法であって、
a)内側および外側の表面を有する溶融性の外側のテキスタイルを提供する工程、 
b)ポリテトラフルオロエチレンまたは延伸ポリテトラフルオロエチレンから選択される熱的に安定である基材を提供する工程、 
c) １０３〜１０８ｄｙｎｅ／ｃｍ２の貯蔵弾性率を有し、そして、２００℃で０．１〜１０のＴａｎデルタを有するポリマー樹脂と延伸可能なグラファイトとの混合物を含む熱反応性材料を提供する工程、
d)80%未満の表面被覆率で該熱的に安定である基材に該ポリマー樹脂と該延伸可能なグラファイトとの該混合物を適用することによって、該溶融性の外側のテキスタイルと該熱的に安定である基材との間に熱反応性材料の不連続層を形成する工程、及び
e)該溶融性の外側のテキスタイル及び該熱的に安定である基材を同時に結合する工程によって作製するための方法であり、
前記延伸可能なグラファイトは、約280℃まで加熱した場合に少なくとも900μｍ延伸し、
該溶融性の外側のテキスタイルの該外側の表面を火炎に曝露する場合、該熱反応性材料が延伸して該溶融性の外側のテキスタイルの溶融物を吸収し、該溶融性の外側のテキスタイル及び該延伸された熱反応性材料のコンポジット材料を形成する、
方法。
【請求項３８】
前記基材が熱的に安定である対流バリアである、請求項３７に記載の方法。
【請求項３９】
前記熱反応性材料が別個独立のドットとして適用される、請求項３７に記載の方法。
【請求項４０】
積層体を含む衣類を形成する工程であって、該衣類の外側のテキスタイル層が着用者の体から離れて向けられる前記溶融性の外側のテキスタイルである、工程を更に含む、請求項３７に記載の方法。
【請求項４１】
可燃性、溶融性の材料を含む外側のテキスタイル、
可燃性、溶融性の該材料に結合する熱的に安定であるテキスタイルバッカー、及び
熱反応性材料を含み、ドット、格子またはラインの形態で、該熱的に安定であるテキスタイルバッカーに、80%未満の表面被覆率で適用される、不連続的な層、
を含むテキスタイルコンポジット材料であって、
前記熱的に安定であるテキスタイルバッカーは、ポリテトラフルオロエチレンまたは延伸ポリテトラフルオロエチレンを含み、
該熱反応性材料が、280℃まで加熱した場合に少なくとも900μｍ延伸する延伸可能なグラファイトと１０３〜１０８ｄｙｎｅ／ｃｍ２の貯蔵弾性率を有し、そして、２００℃で０．１〜１０のＴａｎデルタを有する架橋ポリマーでできた、ポリマー樹脂と延伸可能なグラファイトとの混合物を含み、
該外側のテキスタイルを熱又は火炎に曝露する場合、可燃性、溶融性の該材料が該熱反応性材料によって吸収され、該テキスタイルコンポジット材料が、溶融の液垂れ（ドリップ）の挙動を実質的に示さない、
テキスタイルコンポジット材料。
【請求項４２】
前記熱的に安定であるテキスタイルが火炎耐性コットンを含む、請求項４１に記載のテキスタイルコンポジット材料。
【請求項４３】
可燃性、溶融性の材料の残炎時間を20秒未満まで減らすための方法であって、
a)内側及び外側の表面を有する外側の溶融性テキスタイルを提供する工程、
b) 280℃まで加熱した場合に少なくとも900μｍ延伸する延伸可能なグラファイトと１０３〜１０８ｄｙｎｅ／ｃｍ２の貯蔵弾性率を有し、そして、２００℃で０．１〜１０のＴａｎデルタを有する架橋ポリマーでできた、ポリマー樹脂と延伸可能なグラファイトとの混合物を含む熱反応性材料を提供する工程、
c) ポリテトラフルオロエチレンまたは延伸ポリテトラフルオロエチレンを含む、熱的に安定であるテキスタイルバッカーを提供する工程、及び、
d)テキスタイルコンポジット材料を形成するために、該外側のテキスタイルの該内側の表面と該熱的に安定であるテキスタイルバッカーとの間に該ポリマーと該延伸可能なグラファイトとの該混合物を不連続的に適用する工程、及び、
e) 前記外側のテキスタイルの前記外側の表面を火炎に曝露する工程
を含む、
方法。
【請求項４４】
前記テキスタイルコンポジット材料にホールを形成するためには充分に前記火炎に曝露する場合、前記テキスタイルコンポジット材料における観察可能な火炎が、前記火炎から前記テキスタイルコンポジット材料を取り除いた後、20秒未満で消える、請求項４３に記載の方法。
【請求項４５】
前記テキスタイルコンポジット材料にホールを形成するためには充分に前記火炎に曝露する場合、溶融の液垂れ（ドリップ）挙動が観察されない、請求項４３に記載の方法。
【請求項４６】
前記テキスタイルコンポジット材料にホールを形成するためには充分に前記火炎に曝露する場合、前記火炎から前記テキスタイルコンポジット材料を取り除いた後、火炎が前記テキスタイルコンポジット材料で観察されない、請求項４３に記載の方法。
【請求項４７】
前記ポリマー樹脂が架橋性ポリウレタンを含む、請求項３７に記載の方法。
【請求項４８】
前記ポリマー樹脂がシリコーンを含む、請求項３７に記載の方法。
【請求項４９】
前記外側のテキスタイルに対向する面の前記熱反応性材料に近接して配置される熱的に安定であるテキスタイルバッカーを更に含む、請求項２８に記載のテキスタイルコンポジット材料の物品。